(57)【要約】発泡材料を製造する方法は、ポリマー、特に、ポリアリールエーテルケトンポリマーと分解性材料、特に、水酸化マグネシウムまたは水酸化アルミニウム／水和アルミナを含む混合物を分解性材料の分解温度以上の発泡温度に加熱する工程を含む。本方法において、分解性材料は、分解してポリマー材料内で発泡する水を生成する。【特許請求の範囲】
【請求項１】
発泡材料を製造する方法であって、
ｉ）第一ポリマーを含むポリマー材料と、
ｉｉ）マグネシウム部分および水酸化物部分、またはアルミニウム部分および水酸化物部分を含む分解性材料と、
を含有する混合物を前記分解性材料の分解温度以上の発泡温度に加熱することを含んでなる方法。
【請求項２】
前記分解性材料が分解してポリマー材料内で発泡するガス状生成物を生成し、前記ガス状生成物が水を含む請求項１に記載の方法。
【請求項３】
前記第一ポリマーがポリエーテルである請求項１または２に記載の方法。
【請求項４】
前記第一ポリマーがポリアリールエーテルケトンである請求項１乃至３のいずれか１項に記載の方法。
【請求項５】
前記第一ポリマーがポリエーテルエーテルケトンの請求項１乃至４のいずれか１項に記載の方法。
【請求項６】
第一ポリマーの溶融温度が４００℃未満で３３０℃より高い請求項１乃至５のいずれか１項に記載の方法。
【請求項７】
前記混合物が発泡材料の形成中にその発泡材料のセル壁を補強するとともに、軟化したポリマー材料および流体化したポリマー材料の少なくともいずれかの中において結晶化を誘発する手段を含み、前記手段がタルクを含む請求項１乃至６のいずれか１項に記載の方法。
【請求項８】
前記分解性材料が水酸化マグネシウム、水和アルミナまたは水酸化アルミニウムを含む請求項１乃至７のいずれか１項に記載の方法。
【請求項９】
前記分解性材料がマグネシウム部分と水酸物部分とを含む請求項１乃至７のいずれか１項に記載の方法。
【請求項１０】
前記分解性材料がアルミニウム部分と水酸物部分とを含む請求項１乃至７のいずれか１項に記載の方法。
【請求項１１】
ポリマー材料を加熱する温度が４００℃を超えない請求項１乃至１０のいずれか１項に記載の方法。
【請求項１２】
該方法において使用される前記混合物が少なくとも６０重量％の前記ポリマー材料を含み、かつ少なくとも０．５重量％で、２０重量％未満の前記分解性材料を含む請求項１乃至１１のいずれか１項に記載の方法。
【請求項１３】
前記ポリマー材料から所定形状の物品を形成する工程において、前記混合物を加熱する請求項１乃至１２のいずれか１項に記載の方法。
【請求項１４】
発泡性材料であって、
ｉ）第一ポリマーを含むポリマー材料と、
ｉｉ）マグネシウム部分および水酸化物部分、またはアルミニウム部分および水酸化物部分を含む分解性材料とを含む発泡性材料。
【請求項１５】
前記第一ポリマーがポリエーテルケトンおよびポリエーテルエーテルケトンから選択される請求項１４に記載の発泡性材料。
【請求項１６】
発泡材料を製造するための請求項１４または１５に記載の発泡性材料の用途。
【請求項１７】
請求項１乃至１３のいずれか１項に記載の方法で製造した発泡材料。
【請求項１８】
第一ポリマーと、酸化マグネシウムまたは酸化アルミニウムとを含むポリマー材料を含む発泡材料。
【請求項１９】
前記第一ポリマーがポリエーテルケトンおよびポリエーテルエーテルケトンから選択される請求項１８に記載の発泡材料。
【発明の詳細な説明】
【技術分野】
【０００１】
本発明は、発泡材料に関し、発泡材料の製造方法および発泡材料自体を提供する。好適な実施形態は、工業用プラスチック材料、例えば、ポリアリールエーテルケトン、特に、ポリエーテルエーテルケトンを含む発泡材料の調製に関する。
【背景技術】
【０００２】
発泡ポリマー技術は以前から知られており、ガス状材料をポリマー内に放出させ、そのガスが膨張して材料の全容積を増加させ得る状態に保持され得ることに基づく。基本的なスキームについては、ガスを固体ポリマー中に超臨界状態で溶解し、次いで収着に必要な圧力を放出することにより発泡させるといったことから、溶融ポリマー内にガスを直接射出した後に、発泡溶融物を冷却するといったことまで、多くの変形例が用いられてきた。
【０００３】
ポリエーテルエーテルケトンを発泡させる試みがなされてきた。例えば、有機化合物を発泡剤として使用することが提案されてきた。しかし、本出願人が知る限り、発泡ポリエーテルエーテルケトン材料は市販されていない。
【発明の開示】
【発明が解決しようとする課題】
【０００４】
本発明の目的は、ポリマー材料を含む発泡材料の提供に関する問題点に対処することである。
【課題を解決するための手段】
【０００５】
本発明の第一態様によれば、発泡材料を製造する方法であって、
（ｉ）第一ポリマーを含むポリマー材料と、
（ｉｉ）マグネシウム部分および水酸化物部分、またはアルミニウム部分および水酸化物部分を含む分解性材料と、
を含む混合物を分解性材料の分解温度以上の発泡温度に加熱することを含む方法を提供する。
【０００６】
本方法において、好適には、分解性材料は、分解して、ポリマー材料内で発泡するガス状生成物（例えば、水）を生成する。
【０００７】
第一ポリマーは、周囲温度よりも発泡温度で軟らかいことが好ましい。第一ポリマーは、分解性材料の分解で生じたガス状生成物により発泡し得るように、発泡温度において十分軟質であることが好ましい。
【０００８】
第一ポリマーは、発泡温度で異なる形状（例えば、押出し成形法により）に処理され得ることが好ましい。
【０００９】
第一ポリマーの処理中に、該ポリマーは、ポリマー材料を発泡させることなく、ガスが逃げるのを防止するために、処理装置（例えば、押出し成形機）を少なくとも部分的に密閉するのに十分なほど軟化するのが好ましい。
【００１０】
前記第一ポリマーは、本方法中、実質的に安定なことが好ましい。従って、第一ポリマーは、本方法中、実質的に分解しないことが好ましい。従って、前記加熱が、例えば、以降に記載するような押出し成形による処理工程によって行なわれる場合には、前記第一ポリマーは、該処理中、実質的に分解しないことが好ましい、つまり、完了すべき処理に十分な期間にわたって、安定であることが好ましい。
【００１１】
ポリマー材料は、発泡温度で異なる形状（例えば、押出し成形により）に処理できることが好ましい。
【００１２】
ポリマー材料の処理中、材料は、ポリマー材料を発泡させることなく、ガスを逃がさないように、少なくとも部分的に処理装置（例えば、押出し成形機）を密閉するのに十分軟化することが好ましい。
【００１３】
前記ポリマー材料は、本方法中、実質的に安定なのが好ましい。従って、本ポリマー材料は、本方法中、実質的に分解しないことが好ましい。従って、前記加熱が、例えば、以降に記載するような押出し成形の処理段階を伴うなら、前記ポリマー材料は、本処理中に実質的に分解しないことが好ましい。つまり、完了すべき処理に十分な期間安定なのが好ましい。
【００１４】
前記第一ポリマーは、高温工業用樹脂が好ましい。例を添付図面の図１Ａ及び図１Ｂに示す。
【００１５】
前記第一ポリマーは、好ましくは、ポリエーテル、特に、芳香族ポリエーテル、例えば、芳香族ポリエーテルケトンまたはポリエーテルスルホンである。好適ポリエーテルを図１Ａ及び図１Ｂに示す。
【００１６】
前記第一ポリマーは、好ましくは、ポリアリールエーテルケトンまたはスルホンである。前記第一ポリマーは、ポリアリールエーテルケトンが好ましく、ポリエーテルケトンおよびポリエーテルエーテルケトンが特に好ましい。ポリエーテルエーテルケトンは、最も好適な第一ポリマーである。
【００１７】
第一ポリマーの溶融温度は、記載したように、第一ポリマーを発泡可能とするために、４００℃未満が好ましい。溶融温度は、３３０℃より高くなり得る。溶融温度は、ＤＳＣにより得られる吸熱ピークとする。
【００１８】
前記ポリマー材料は、好適には、少なくとも２５重量％、好ましくは少なくとも５０重量％、さらに好ましくは少なくとも６０重量％、特に、少なくとも７０重量％の前記第一ポリマーを含む。場合によっては、前記ポリマー材料は、ほぼ前記第一ポリマーから構成されてもよい。
【００１９】
前記ポリマー材料がほぼ前記第一ポリマーから構成されない場合、前記ポリマー材料は、第一ポリマー単独と比較してポリマー材料の機械特性を改善するのに適合された補強手段を含み得る。より詳細には、前記補強手段は、ポリマー材料の引張り強度を第一ポリマー材料単独よりも増加させるように適合され得る。前記ポリマー材料は、好ましくは、４０重量％以下、さらに好ましくは３５重量％以下、特に３０重量％以下の補強手段を含む。前記補強手段は、例えば、炭素繊維およびガラス繊維の少なくともいずれかを含む繊維性材料が好ましい。これに代わって、前記補強手段は、板状であってもよい。
【００２０】
付加的および／または代替的に、ポリマー材料が本質的に前記第一ポリマーから構成されない場合、第二ポリマーを含んでもよい。前記第二ポリマーは、本明細書に記載の前記第一ポリマーの任意の特徴を有し得、従って、図１Ａ及び図１Ｂに示すポリマーの一つであり得る。
【００２１】
第二ポリマーの例としては、ポリエーテルおよびＰＴＦＥがある。
【００２２】
さらに、前記ポリマー材料は、記載の第一ポリマーおよび第二ポリマーの任意の特徴を有するが、これらと同一ではない第三ポリマーを含み得る。
【００２３】
前記ポリマー材料は、好ましくは４０重量％以下、さらに好ましくは３５重量％以下、特に３０重量％以下の前記第二ポリマーを含む。
【００２４】
前記ポリマー材料は、好ましくは２０重量％以下、さらに好ましくは１０重量％以下、特に５重量％以下の前記第三ポリマーを含む。
【００２５】
付加的および／または代替的に、ポリマー材料が本質的に前記第一ポリマーから構成されない場合、充填材を含んでもよい。適切な充填材の例は、カーボンブラックである。前記ポリマー材料は、好ましくは２０重量％以下、さらに好ましくは１５重量％以下、特に１０重量％以下の充填材を含む。
【００２６】
前記ポリマー材料中の補強手段、第二ポリマー、第三ポリマーおよび充填材の総重量％は、４０重量％以下、さらに好ましくは３５重量％以下、特に３０重量％以下が好ましい。
【００２７】
場合によっては、前記混合物は、その形成中に発泡材料のセル壁を補強するとともに、軟化されたポリマー材料および流動性ポリマー材料の少なくとも何れかの中で結晶化を誘発させる手段（以降、「補強／結晶化」手段と称する）を含んでもよい。このような手段は、非球形が好ましく、好適には少なくとも２のファクタ（つまり、平均最大寸法を平均最小寸法で割ると２以上）、好ましくは、少なくとも３、またはさらに少なくとも４のファクタにより平均最大寸法より小さい平均最小寸法（例えば、厚さ）を有する材料を含むことができる。平均最小寸法は、１００μｍ未満、好ましくは５０μｍ未満、さらに好ましくは１０μｍ、特に、５μｍ未満せあり得る。前記手段は、板状粒子を含んでもよい。前記手段は、タルクであり得る。代替的に、前記手段は、マイクロファイバー性であるか、またはナノチューブを含み得る。特に好適な補強／結晶化手段は、タルクである。
【００２８】
前記混合物は、好適には５重量％未満、好ましくは、４重量％未満、さらに好ましくは３重量％以下、特に２．５重量％未満の前記補強／結晶化手段を含む。
【００２９】
前記分解性材料は、マグネシウム部分および水酸化物部分またはアルミニウム部分および水酸化物部分を含む任意の化合物であって、本方法において分解性であり、ガス状生成物（例えば、水）を生成する化合物を含有し得る。一実施形態において、前記分解性材料は、水酸化マグネシウムを含む。実質的に純粋な水酸化マグネシウムを使用し得る。また、市販の水酸化マグネシウムを使用してもよく、場合によっては、このような材料は、さらに別の添加剤を含む。前記分解性材料は、少なくとも８０重量％、さらに好ましくは少なくとも８５重量％、特に、少なくとも９０重量％の水酸化マグネシウムを含むことが好ましい。さらに別の実施形態において、前記分解性材料は、水和アルミナまたは水酸化アルミニウム、例えば、Ａｌ２Ｏ３・３Ｈ２ＯまたはＡｌ（ＯＨ）３を含む。実質的に純粋な水和アルミナ／水酸化アルミニウムを使用してもよいし、または他の添加剤を含む市販等級のものを使用してもよい。分解性材料は、少なくとも８０重量％、さらに好ましくは、少なくとも８５重量％、特に、少なくとも９０重量％の水和アルミナ／水酸化アルミニウムを含むことが好ましい。
【００３０】
前記方法で用いる前記分解性材料は、記載したように、マグネシウム部分および水酸化物部分を含むことが好ましい。
【００３１】
前記方法は、任意の有機性ガスを生成する分解性材料の無存在下で実行することが好ましい。前記混合物を本方法において加熱するとき、前記分解性材料以外の材料は分解しないことが好ましい。
【００３２】
本方法において、前記ポリマー材料は、分解性材料が分解する温度に適切に加熱される。本方法は、前記第一ポリマー材料が、本方法において実質的に分解しないように選択した温度で、および／または時間にわたって、ポリマー材料を加熱する工程を含むことが好ましい。また、前記ポリマー材料が、補強手段および／または第二ポリマーおよび／または第三ポリマーを含む場合、その温度および／または時間は、前記補強手段および／または前記第二ポリマーおよび／または前記第三ポリマーが本方法において実質的に分解しないように選択される。前記ポリマー材料が（前記分解性材料以外に）充填材を含む場合、前記充填材は、実質的に分解しないことが好ましい。補強／結晶化手段を提供する場合、前記手段は、本方法において実質的に分解しないことが好ましい。
【００３３】
本方法において、ポリマー材料を加熱する温度は、４００℃を超えないことが好ましい。
【００３４】
本方法において使用される前記混合物は、少なくとも６０重量％、好適には少なくとも７０重量％、好ましくは少なくとも７５重量％、さらに好ましくは少なくとも８０重量％、特に少なくとも８５重量％の前記ポリマー材料を含み得る。
【００３５】
前記混合物は、少なくとも０．５重量％、好適には少なくとも１重量％、好ましくは少なくとも２重量％、さらに好ましくは少なくとも３重量％、特に少なくとも４重量％の前記分解性材料を含み得る。前記分解性材料の量は、２０重量％未満、好適には１５重量％未満であり得る。好ましくは、分解性材料の量は、本方法においてガス状生成物を生成するような材料全ての総量と称する。
【００３６】
前記分解性材料の粒子サイズは、比較的迅速に分解するように適切に選択される。従って、前記分解性材料の粒子サイズは、比較的微細であるべきである。
【００３７】
前記混合物は、実質的に均質性が好ましい。
【００３８】
本混合物は、本方法において、分解が起こるように適切に任意の手段により加熱され得る。しかし、前記ポリマー材料から所定形状の物品を形成する工程で混合物を加熱するのが有利である。例えば、前記混合物を押出し成形装置中で加熱してもよく、その押出し成形装置から前記方法で調製した発泡材料が押出し成形され得る。あるいは、前記混合物を射出成形装置内で加熱することにより、発泡材料をモールド型に射出してもよい。
【００３９】
本方法は、周囲圧力の環境で実施され得る。しかし、代替的に外部ガス圧を使用して発泡を制御してもよい。
【００４０】
本方法において生成される発泡材料の密度を本方法で使用する混合物の調製に用いるポリマー材料の密度よりも小さくすべきことが理解されるであろう。密度の低下は、本方法において分解する分解性材料の量に依存することになり、通常、使用する分解性材料が多いほど、密度が低くなる。
【００４１】
本方法において使用する混合物は、前記ポリマー材料と分解性材料を好適には独立した工程で混合した後、前記発泡温度に混合物を加熱することにより調製され得る。混合は、周囲温度で、例えば、転動混合(tumble blending) により行われ得る。あるいは混合は、配合(compounding) 、特に、好適には、分解性材料の分解温度より低い温度に上げて溶融配合することにより行なわれてもよい。
【００４２】
本混合物の調製に使用するポリマー材料は、粉末または顆粒の形態であり得る。
【００４３】
本方法で生成される発泡材料は、前記分解性材料の分解生成物を好適に組み込む。前記分解性材料が水酸化マグネシウムを含む場合、その分解生成物は、酸化マグネシウムである。この酸化マグネシウムは、発泡材料中に適切に保持されるので、発泡材料中で充填材として機能する。前記分解性材料が水酸化アルミニウム／水和アルミナを含む場合、その分解生成物は、酸化アルミニウム／アルミナであり、これらは、その後、充填材として機能する。
【００４４】
ポリマー材料は、本明細書に記載した材料の任意の特徴を有し得るが、第一ポリマーは、ポリエーテル、さらに好ましくはポリアリールエーテルケトンまたはポリアリールエーテルスルホンであり、ポリエーテルケトンおよびポリエーテルエーテルケトンが特に好ましい。後者が最も好ましい。
【００４５】
本発明の第二態様によれば、
（ｉ）第一ポリマーを含むポリマー材料と、
（ｉｉ）マグネシウム部分および水酸化物部分、またはアルミニウム部分および水酸化物部分を含む分解性材料とを含む発泡性混合物を提供する。
【００４６】
記載のような発泡性混合物は、ポリマー材料と分解性材料を混合することにより調製され得る。これは、材料の溶融配合を伴うことがある。
【００４７】
本発明の第三態様によれば、発泡材料を製造するための、第二態様による発泡性材料の用途を提供する。
【００４８】
本発明の第四態様によれば、前記第一態様による方法で製造された発泡材料を提供する。
【００４９】
本発明に記載のように調製した発泡材料は、多くの潜在的な用途を有し得る。幾つかの用途において、例えば、フロートとして使用される場合、または多孔性が重要である場合、発泡材料の密度は、発泡材料の機能にとって重要である。他の用途では、等価の非発泡材料に関する費用を理由に発泡材料が選択され得る。
【００５０】
前記発泡材料は射出成形品または押出し成形品を含むことが好ましい。
【００５１】
一実施形態において、前記発泡材料を使用して、ＰＣＴ／ＧＢ０１／０２７８６号に記載のような医療用具またはその部品の生体適合性面を規定してもよい。より詳細には、前記発泡材料は、支持体材料の外側に多孔性（発泡性）層を画定し得る。この構造体は、支持体材料上に発泡材料を押出し成形することにより調製され得る。
【００５２】
本発明の第五態様によれば、第一ポリマーと酸化マグネシウムまたは酸化アルミニウムとを含むポリマー材料を含有する発泡材料を提供する。
【００５３】
前記酸化マグネシウムまたは酸化アルミニウムは、ポリマー材料全体にわたって、好ましくは分散され、好ましくはほぼ均質に分散される。
【００５４】
前記発泡材料は、少なくとも０．３重量％、好適には少なくとも０．７重量％、好ましくは少なくとも１．３重量％、さらに好ましくは少なくとも２重量％、特に少なくとも３重量％の酸化マグネシウムまたは酸化アルミニウムを含み得る。酸化マグネシウムまたは酸化アルミニウムの重量は、１３．５重量％以下、好ましくは１０重量％以下であり得る。
【００５５】
前記ポリマー材料および／またはその各成分の重量％は、前記第一態様、第二態様および／または第三態様に従う上記記載の通りであることが好ましい。
【００５６】
本明細書に記載した任意の発明または実施形態の任意態様の任意の特徴は、本明細書に記載した他の任意の発明または実施形態の任意態様の任意の特徴と組合せてもよい。
【発明を実施するための最良の形態】
【００５７】
次ぎに、本発明の具体的な実施形態を、図１Ａ及び図１Ｂを参照して実施例を用いて記載する。
【００５８】
以下の材料は、以降、次ぎの通りとする。
【００５９】
ハイドロフィ（Ｈｙｄｒｏｆｙ）  ＧＳ  １．５（登録商標）−イタリアのジェンガ（Ｇｅｎｇａ，Ｉｔａｌｙ）のノウヴァ  シマ  エセ・エッレ・エレ（Ｎｕｏｖａ  Ｓｉｍａ  Ｓｒｌ）から得られた＞９０％水酸化マグネシウムを含有する無機物。これは、Ｍｇ（ＯＨ）２（９２．５％）、ＭｇＣＯ３（２．５％）、ＣａＣＯ３（４．２％）、ＦｅＯ３（０．５％）およびＭｎ３Ｏ４（０．０１％）を含有し、平均粒子サイズは、１．８μｍ（セディグラフ（Ｓｅｄｉｇｒａｐｈ）のＭｉｃｒｏｍｅｒｉｔｉｃｓ（商標）による）である。
【００６０】
ハイドロフィ（Ｈｙｄｒｏｆｙ）  ＧＳ  ２．５（登録商標）−平均粒子サイズが３．０μｍである以外は、Ｈｙｄｒｏｆｙ  １．５と同様の水酸化マグネシウム。
【００６１】
アナラー（Ａｎａｌａｒ）  Ｍｇ（ＯＨ）２−英国フィッシャー  サイエンティフィック（Ｆｉｓｈｅｒ  Ｓｃｉｅｎｔｉｆｉｃ、ＵＫ）から入手。
【００６２】
マグシールド（ＭａｇＳｈｉｅｌｄ）  ＵＦ−米国ボルチモアのマルチン  マリエッタ  マグネシア  スペシャリティーズ（Ｍａｒｔｉｎ  Ｍａｒｉｅｔｔａ  Ｍａｇｎｅｓｉａ  Ｓｐｅｃｉａｌｉｔｉｅｓ）から入手した平均粒子サイズが０．９μｍの水酸化マグネシウム。
【００６３】
アプリラル（Ａｐｙｒａｌ）  １２０Ｅ−ナバルテック・ゲーエムベーハー（Ｎａｂａｌｔｅｃ  ＧｍｂＨ）から得た三水酸化アルミニウム。本材料は、＞９９重量％の三水酸化アルミニウムを含み、レーザー粒度測定法を用いて測定した中央粒径は、約０．９μｍである。
【００６４】
ＰＥＥＫＴＭ１５０Ｐ（登録商標）−英国ソーントン  クレーブレイス（Ｔｈｏｒｎｔｏｎ  Ｃｌｅｖｅｌｅｙｓ、Ｕ．Ｋ．）のビクトレックス  ピー・エル・シー（Ｖｉｃｔｒｅｘ  Ｐｌｃ）から得た低溶融粘度粉末化ポリエーテルエーテルケトン。本材料の溶融点（ＤＳＣにより得られた吸熱ピーク）は、３４３℃である。
【００６５】
ＰＥＥＫＴＭ４５０Ｐ（登録商標）−４５０Ｐが標準溶融粘度をもつ以外は、ＰＥＥＫＴＭ１５０Ｐと同様のポリエーテルエーテルケトン。
【００６６】
ＰＥＥＫＴＭ１５０ＧＬ３０（登録商標）−英国ソーントン  クレーブレイス（Ｔｈｏｒｎｔｏｎ  Ｃｌｅｖｅｌｅｙｓ、Ｕ．Ｋ．）のビクトレックス  ピー・エル・シー（Ｖｉｃｔｒｅｘ  Ｐｌｃ）から入手したポリエーテルエーテルケトン（上記に記載のＰＥＥＫＴＭ１５０Ｐ）と３０％ガラス繊維補強を含む複合体。本材料の溶融点（ＤＳＣにより得られた吸熱ピーク）は３４３℃、ＩＳＯＲ１１８３に従って測定した密度は１．４９ｇｃｍ−３、ガラス転移温度は１４３℃である。
【００６７】
ＰＥＳ−ＢＡＳＦまたはスミトモから入手可能なポリエーテルスルホン。
【実施例１】
【００６８】
配合物を調製する全般的操作手順
配合物において比較的粗い等級のＰＥＥＫＴＭ４５０Ｐを使用した場合には、本配合物に用いる材料を周囲温度で転動混合した。
【００６９】
配合物において比較的細かい等級のＰＥＥＫＴＭ１５０Ｐを使用した場合には、本配合物に用いる材料を３４０℃でハイドロフィ  ２．５（使用する最小反応性無機物）と共に溶融配合し、配合物を形成した。
【００７０】
状況によっては、微細粉末（例えば、ＰＥＥＫＴＭ１５０Ｐ）は、射出成形装置の給送装置と適合しないことがある。この場合、配合物に使用する材料は、冷圧縮固化または造粒し、射出成形装置と容易に適合する生成物を生成し得る。
【実施例２】
【００７１】
表１に明記した種類の配合物を実施例１に記載のように調製した。各配合物は、１８：１のL/ｄバレルと５ｍｍの型とを備えたプラストン（Ｐｌａｓｔｏｎ）  １．５インチ  押出し成形機を用いて、３６０℃〜４００℃の範囲内の温度で押出し成形した。
【００７２】
【表１】
2004520463.tif 000002
より微細な１．５μｍのハイドロフィ材料が、使用温度で密度を低下させるのに最も有能のようであった。アナラー水酸化マグネシウムは、２．５μｍのハイドロフィと類似した密度低下を与えた。
【実施例３】
【００７３】
１０ｍｍの押出し成形型を使用した以外は、実施例２〜１０の操作手順を用いた。詳細を表２に提供する。
【００７４】
【表２】
2004520463.tif 000003
より大きな型を用いることにより、押出し成形物の密度が低下することに留意されたい。
【実施例４】
【００７５】
ＰＥＥＫＴＭ４５０Ｐとハイドロフィ  ２．５（１０重量％）を含む配合物については、実施例１〜１０の操作手順に従った。配合物を５ｍｍの型を通して押し出し、水浴を介して引き抜き、冷却後、造粒し、第二回目に型に再供給し得るようにした。記載のように、三回目の造粒および給送を同様に行った。
【００７６】
最初の押出し成形後の密度は、０．６２ｇｃｍ−３、第二回目後は、０．７３ｇｃｍ−３、第三回目後は、０．７４ｇｃｍ−３であった。これは、ハイドロフィ全てが、最初の押出し成形または第二回目の押出し成形で分解するのではないことを示唆する。従って、より長い押出し成形機バレルおよび／またはより長い滞在時間を用いることにより、より低い比重を得ることが可能であろう。
【実施例５】
【００７７】
ＰＥＥＫＴＭ４５０Ｐ（７５重量％）とＰＥＳ（２５重量％）を含む配合物を調製し、その後、配合物をハイドロフィ  ２．５（１０重量％）と配合した。その配合物を実施例２〜１０に記載のように押出し成形し、密度が０．６５ｇｃｍ−３の押出し成形物を生成した。
【実施例６】
【００７８】
ＰＥＥＫＴＭ１５０ＧＬ３０をハイドロフィ  ２．５（１０重量％）と配合し、実施例２〜１０に記載のように押出し成形して密度が０．８５ｇｃｍ−３の押出し成形物を生成した。
【実施例７】
【００７９】
１ｍｍゲートの４ｍｍ×５０ｍｍ×５０ｍｍプラーク工具を備えた（実施例１５〜１７用）およびカップ型を備えた（実施例１８、１９用）アーブルグ射出成形機（Ａｒｂｕｒｇ  ｉｎｊｅｃｔｉｏｎ  ｍｏｕｌｄｉｎｇ  ｍａｃｈｉｎｅ）を用いて、表３に記載のように配合物を射出成形した。生成されたプラーク／カップの密度もまた、本表に詳述する。
【００８０】
【表３】
2004520463.tif 000004
薄い断面のプラーク型では、ＰＥＥＫＴＭ１５０−等級の材料は、ＰＥＥＫＴＭ４５０材料よりも低密度に発泡したことが分かる。最低密度（０．８ｇ／ｃｃ）は、予め高温で調合処理にかけた材料で得られた。
【００８１】
再度、カップ型の断面が大きくなるにつれて、ＰＥＥＫＴＭ１５０材料は、密度の低下が見られたが、ＰＥＥＫＴＭ４５０の作用は、より薄いプラーク型の場合ほど顕著ではなかった。
【００８２】
より厚い断面のカップ型は、薄いプラーク型と比較した場合、両実施例において有意に低い発泡密度を与えたことから、この発泡方法の断面の厚さが増加するほど、密度が減少することを示す。
【実施例８】
【００８３】
最小面積の正面に射出点をもつ寸法１６ｍｍ×３２ｍｍ×６４ｍｍのブロック型を用いて、ＰＥＥＫＴＭ４５０Ｐとハイドロフィ１．５（１０重量％）から材料を調製した。調製した材料の密度は０．４７ｇｃｍ−３であった。
【実施例９】
【００８４】
実施例２２のブロック型を用いて、表２に記載のような材料を調製した。
【００８５】
【表４】
2004520463.tif 000005
マグシールド  ＵＦは、前述の実施例で使用した最も細かい材料であり、最低密度の生成物を提供した。
【実施例１０】
【００８６】
実施例２４および実施例２５の生成物のセル構造は、非常に不規則なことが認められた。セル壁を増強し、さもないと、比較的断面が厚いため、熱伝導性が乏しく、ゆっくりと冷却する部分をより迅速に結晶化し易いようにするため、タルクを添加した。従って、ＰＥＥＫＴＭ４５０Ｐ、マグシールド  ＵＦ（５重量％）と公称板状体径が約５μｍであるタルク（２重量％）を用いて、実施例２２に記載のように材料を調製した。生成物の密度は、０．３６ｇｃｍ−３で、一様なセル構造を有した。壁が凹む傾向は、目で見たところ、生成物の形状が正確に再生されるにつれて、顕著でなくなった。
【実施例１１】
【００８７】
実施例２〜１０について記載のような装置を用いて、ＰＥＥＫＴＭ４５０Ｐとアプリラル  １２０Ｅ（三水酸化アルミニウム）（実施例２７では５重量％、実施例２８では１０重量％）を含む配合物を押出し成形した。それぞれの押出し成形物の密度は、０．７ｇｃｍ−３（実施例２７）と０．６４ｇｃｍ−３（実施例２８）であった。
【実施例１２】
【００８８】
５重量％水酸化マグネシウム（ハイドロフィ  １．５）とビクトレックッス  ピー・エル・シー（Ｖｉｃｔｒｅｘ  ｐｌｃ）により供給されるＰＥＥＫＴＭ４５０Ｐからなる予備配合した混合物を１．５インチのプラストン単一スクリュー押出し成形機（Ｐｌａｓｔｏｎ  ｓｉｎｇｌｅ  ｓｃｒｅｗ  ｅｘｔｒｕｄｅｒ）内に給送し、段階的に約４００℃に加熱した。押出し成形物を実験室サイズのバンドキャスターに適合するように切断したＰＥＥＫＴＭフィルムの細片上に調整スリット型から発泡体（ｆｏａｍ）として排出した。バンドキャスターが回転したとき、押出し成形材料は、ＰＥＥＫＴＭフィルム表面に引き抜き発泡層を形成した。
【００８９】
この発泡複合体細片の断片を取り出して、固体プラーク上に取り付け、表面層を回転させるように発泡面を機械的研磨にかけた。曝露表面構造は、光学顕微鏡下で孔の複合微小構造を含むものとして観察された。その孔のサイズは、主として５０〜２００μの範囲であった。
【００９０】
読者には、この申請に関連して、この明細書と同時か、その前に提出された全論文および文書に注意を払っていただきたい。これらは、この明細書と共に一般の人々が自由に検閲でき、このような全ての論文および文書の内容を参考文献により本明細書に盛り込んである。
【００９１】
この明細書に開示した特徴の全て（任意の添付クレーム、要約および図面を含めて）および／またはそのように開示された任意の方法または工程の全段階は、このような特徴および／または段階の少なくとも幾つかの相容れない組み合わせを除けば、任意の組み合わせで組み合わせてもよい。
【００９２】
この明細書に開示した各特徴（任意の添付特許請求の範囲、要約書および図面を含めて）は、特に明記しない限り、同じ、等価または類似の目的に合う別の特徴と置きかえてもよい。従って、特に明記しない限り、開示した各特徴は、一連の等価または類似の全特徴の一実施例にすぎない。
【００９３】
本発明は、前述の実施形態の詳細に限定されない。本発明は、この明細書（任意の添付クレーム、要約および図面を含めて）に開示した任意の新規な一つの特徴または任意の新規の特徴の組み合わせ、またはそのように開示された任意の方法か工程の任意の新規な一つの段階または任意の新規の段階の組み合わせにわたる。
【図面の簡単な説明】
【００９４】
【図１Ａ】本願に記載のように本発明が適用され得る、様々な種類の工業用プラスチック材料を示す図。
【図１Ｂ】本願に記載のように本発明が適用され得る、様々な種類の工業用プラスチック材料を示す図。
【図１Ａ】
2004520463.tif 000006
【図１Ｂ】
2004520463.tif 000007
【国際公開パンフレット】
2004520463.tif 000008
2004520463.tif 000009
2004520463.tif 000010
2004520463.tif 000011
2004520463.tif 000012
2004520463.tif 000013
2004520463.tif 000014
2004520463.tif 000015
2004520463.tif 000016
2004520463.tif 000017
2004520463.tif 000018
2004520463.tif 000019
2004520463.tif 000020
2004520463.tif 000021
2004520463.tif 000022
2004520463.tif 000023
2004520463.tif 000024
2004520463.tif 000025
2004520463.tif 000026
2004520463.tif 000027
2004520463.tif 000028
2004520463.tif 000029
2004520463.tif 000030
2004520463.tif 000031
2004520463.tif 000032
2004520463.tif 000033
2004520463.tif 000034
2004520463.tif 000035
【国際調査報告】
2004520463.tif 000036
2004520463.tif 000037
2004520463.tif 000038